(57)【要約】【課題】本発明は、作業者の安全性に優れ、巻取り芯材に段差加工を必要とせず、また弾性層やカバーの設置を要さずに、巻取り芯材周辺部のシートの前記段差に由来する変形を抑制し、粘着シートの歩留まりを向上できる巻取りロールの提供を目的とする。【解決手段】巻取り芯材に積層シートを巻き付けてなる巻取りロールであって、前記積層シートは、粘着シートと、前記粘着シートと接するように積層された緩和層を備え、前記粘着シートは、基材フィルムと粘着剤層とを備え、前記粘着シートと前記緩和層との剥離力が０．０２〜２Ｎ／２５ｍｍであり、前記緩和層の圧縮率が１．５〜１５％である巻取りロール。【選択図】図１Ａ
2014097889.tif 000002
【特許請求の範囲】
【請求項１】
巻取り芯材に積層シートを巻き付けてなる巻取りロールであって、
前記積層シートは、粘着シートと、前記粘着シートと接するように積層された緩和層を備え、
前記粘着シートは、基材フィルムと粘着剤層とを備え、
前記粘着シートと前記緩和層との剥離力が０．０２〜２Ｎ／２５ｍｍであり、
前記緩和層の圧縮率が１．５〜１５％である巻取りロール。
【請求項２】
前記積層シートの先端部が、前記巻取り芯材と接着性部材により固定されていることを特徴とする請求項１記載の巻取りロール。
【請求項３】
前記緩和層が、剥離層と、クッション層とを備えたことを特徴とする請求項１又は２記載の巻取りロール。
【請求項４】
前記粘着シートの厚さ（Ａ）と前記緩和層の厚さ（Ｂ）は、（Ａ）／（Ｂ）＝０．５〜１０であることを特徴とする請求項１〜３いずれか１項に記載の巻取りロール。
【請求項５】
前記積層シートは、前記緩和層を前記巻取り芯材側にして巻き取られていることを特徴とする請求項１〜４いずれか１項に記載の巻取りロール。
【発明の詳細な説明】
【技術分野】
【０００１】
本発明は、巻取り芯材に積層シートを巻き付けてなる巻取りロールに関する。
【背景技術】
【０００２】
従来から、ラップフィルム等の基材フィルム、金属箔、紙、印刷物、粘着シート等のシートは、製造工程の最終段階で、長尺シートの末端を巻取り芯材に巻きつけてロール状に巻き取ることが一般的である。これらのシートは、末端部を粘着テープ等で巻取り芯材に固定してから巻取る場合が多いが、シート自体の厚みと、固定用粘着テープの厚みにより、巻取りロールの巻取り芯材付近でシートに段差が生じる場合がある。この段差の存在は、シートの全長が長くなるほど、巻取り芯材を回転させて長尺シートを巻き取っていく過程で、シート表面から巻取り芯材の中心方向に向けて荷重が生じることで（いわゆる、巻き絞まり）、シートに当該段差に起因する変形が生じる場合がある。
【０００３】
ラップフィルムのように厚さが薄く、かつ変形が使用態様に影響しにくいシートの場合、変形の影響は少ないが、例えば金属箔のように変形しやすいシートの場合、剛性が高い基材フィルムを使用したシートの場合、或いは印刷物などの場合には、シートに前記段差に起因した変形が生じる場合がある。シートの厚さや剛性にもよるが、巻取り芯材から数十ｍ〜１００ｍ程度にわたり、シートに変形が生じることで、シートの歩留まりが低下し、商品価値が低下して販売や使用ができなくなる。シートの変形は、基材フィルムを使用した粘着シートにおいても問題になっている。特に表面の凹凸を精密に制御する必要がある粘着シートでは、シートの変形が粘着シートの歩留まり低下に大きな影響を与えていた。
【０００４】
そこで、特許文献１では、シートを巻き取った際に生じるシートの段差を防止してシートの変形を軽減するために、巻取り芯材自体に段差を設ける方法が提案されている。
【０００５】
また、特許文献２では、巻取り芯材の外周に弾性層を設け、取り付け箇所の段差を回避、軽減させる方法が開示されている。
【０００６】
特許文献３では巻取り芯材へのシートの取り付け箇所にカバーを設けて段差を回避、軽減させる方法が開示されている。
【先行技術文献】
【特許文献】
【０００７】
【特許文献１】特開２００７−２４６１９２号公報
【特許文献２】特開２０００−３５１２７８号公報
【特許文献３】特開２００８−２６０６０１号公報
【発明の概要】
【発明が解決しようとする課題】
【０００８】
しかし、巻取り芯材に段差を設ける方法は、シートの厚さに応じた段差を有する巻取り芯材を多数準備する必要があるため、生産コストの観点から効率が悪かった。
また、巻取り芯材に弾性層を設置する方法は、シートの全長が１００ｍ以上の長尺シートになると弾性層の存在により長尺シートの巻取り芯材にかける応力と、長尺シートが巻取りロールに接する箇所に生ずる応力を適切に制御することが難しく、シートに応力に由来する皺が発生し、歩留まりが低下する場合があった。
また、巻取り芯材にカバーを設ける方法は、繰り返し使用する必要性から、カバーの材質が金属製で、かつ段差を減らすために端部が鋭利な形状にする必要があり、カバーを取り扱う作業者がケガをしやすいなど安全性の問題があった。
【０００９】
本発明は、作業者の安全性に優れ、巻取り芯材に段差加工を必要とせず、また弾性層やカバーの設置を要さずに、巻取り芯材周辺部のシートの前記段差に由来する変形を抑制し、粘着シートの歩留まりを向上できる巻取りロールの提供を目的とする。
【課題を解決するための手段】
【００１０】
本発明の巻取りロールは、巻取り芯材に積層シートを巻き付けてなる巻取りロールであって、前記積層シートは、粘着シートと、前記粘着シートと接するように積層された緩和層を備える。前記粘着シートは、基材フィルムと粘着剤層とを備え、前記粘着シートと前記緩和層との剥離力が０．０２〜２Ｎ／２５ｍｍであり、前記緩和層の圧縮率が１．５〜１５％である。
【発明の効果】
【００１１】
本発明によれば、緩和層を所定の圧縮率とし、さらに緩和層と粘着シートを適切な剥離力とすることにより、積層シートを巻取る際に粘着シートに加わる巻き絞まりに由来する応力を緩和できる。その結果、積層シートの変形を生じ難くすることができる。さらに、緩和層が粘着シートに密着することで、筋またはシワ等の変形の発生を抑制できる。
【００１２】
また、作業者にとって安全性が優れ、巻取り芯材に段差加工を必要とせず、また弾性層やカバーの設置を要さずに、積層シートを巻き取ったときの積層シートの巻取り先端部の段差を緩和することができる。その結果、巻取り芯材周辺部のシートの段差に由来する変形を抑制し、粘着シートの歩留まり向上を実現する巻取りロールを提供できる。従って、全長の長い粘着シート（長尺シートという）に好適に適用できるという優れた効果を奏する。
【図面の簡単な説明】
【００１３】
【図１Ａ】図１Ａは、本発明の積層シートの一例を示す模式的断面図である。
【図１Ｂ】図１Ｂは、本発明の積層シートの一例を示す模式的断面図である。
【図２】図２は、本発明の巻取りロールを説明するための部分拡大模式図である。
【図３】図３は、圧縮率の測定方法を側面から示した図である。
【発明を実施するための形態】
【００１４】
本願明細書において、「シート」、「テープ」および「フィルム」は同義語である。また、「キャスト粘着テープ」は、基材または芯材が無く、粘着剤層のみで構成した粘着テープとする。また、以降において説明する図面において、同一要素部材には同一符号を付し、適宜、重複部分の説明を省略する。
【００１５】
本発明の巻取りロールは、以下に詳述する積層シートを巻取り芯材に巻き付けたロールからなる。図１Ａおよび図１Ｂは、本発明の積層シートの一例を示す模式的断面図である。積層シート１０は、緩和層１１と、緩和層１１と接するように積層された粘着シート２１を少なくとも有する。
【００１６】
図１Ａの粘着シート２１は、芯材として機能する基材フィルム２３と、これを挟持する第１粘着剤層２２ａ、第２粘着剤層２２ｂ、および表層に形成された剥離層２４を有する両面粘着型のシートである。図１Ｂの粘着シート２１は、基材として機能する基材フィルム２３の片側（緩和層１１側）に粘着剤層２２が設けられた片面粘着型のシートである。粘着シート２１は、巻取り芯材に巻き取る対象部材である。粘着シート２１は、用途やニーズに応じて種々の積層構造を取ることが可能である。好ましい態様としては、芯材に基材フィルムを使用し、その両面に粘着剤層を備えた両面粘着型のシート（図１Ａ参照）が挙げられる。粘着シート１２は、マーキングフィルムやインクジェット受像層付き粘着シート等の用途にも好適である。
【００１７】
粘着シート２１に使用する基材フィルム２３は、基材または芯材として使用できる素材である。具体的には、ポリプロピレン、ポリエチレン、ポリシクロオレフィン、エチレン−酢酸ビニル共重合体などのポリオレフィン系樹脂；ポリエチレンテレフタレート、ポリエチレンナフタレートなどのポリエステル系樹脂；ポリビニルアルコール、トリアセチルセルロース、ポリ塩化ビニル系樹脂、ポリカーボネート系樹脂、ポリノルボルネン系樹脂、ポリアリレート系樹脂、アクリル系樹脂、ウレタン系樹脂、アクリル／ウレタン系樹脂、ポリフェニレンサルファイド樹脂、ポリスチレン樹脂、ビニル系樹脂、ポリアミド系樹脂、ポリイミド系樹脂などの樹脂、並びにこれらの樹脂を複合化した樹脂が挙げられる。また、アルミ、銅、銀および金等の展性・延性がある金属ならびにその合金の金属箔も好適である。基材フィルム２３は、複数のフィルムを積層してもよく、発泡体であってもよい。基材フィルム２３の厚みは、粘着テープとして一般的な厚さであれば良く特に限定されないが、２μｍ〜５００μｍが好ましく、１０μｍ〜３００μｍがより好ましい。
【００１８】
粘着剤層２２（以降の説明において、粘着剤層２２は、特に断りが無い場合においては図１Ａの第１粘着剤層２２ａ、第２粘着剤層２２ｂも含む）は、粘着テープとして使用できる粘着剤から形成することが好ましい。具体的には、アクリル系粘着剤、ウレタン系粘着剤、ゴム系粘着剤、シリコーン系粘着剤、ポリエステル系粘着剤等が挙げられる。粘着剤層２２の厚みは、１〜２００μｍが好ましく、５〜１００μｍがより好ましい。
【００１９】
剥離層２４は、積層シート１０を巻取り芯材に巻き取る際に、緩和層１１の表層と粘着シート２１の表層の剥離性を高める役割を担う。剥離層２４は、剥離性フィルムまたは剥離樹脂層が好ましい。
【００２０】
粘着シート２１の厚みは、巻取り芯材で巻き取れる程度の厚さであれば良く特に限定されないが、２μｍ〜１ｍｍが好ましく、１５μｍ〜５００μｍがより好ましい。
【００２１】
緩和層１１は、粘着シート２１と密着しつつ、積層シート１０を巻き取る時に粘着シート２１にかかる変形応力を緩和し、粘着シート２１の変形を抑制する機能を担う。この応力緩和のために、緩和層の圧縮率は、１．５〜１５％の範囲とする。緩和層１１の圧縮率のより好ましい範囲は、１．５〜１０％である。緩和層の圧縮率を１．５〜１５％とすることにより、粘着シート２１を巻取り芯材に巻き取る際にかかる応力を緩和できる。その結果、粘着シートに変形が生じにくくなり、積層シート１０の歩留まりが向上する。粘着シート２１と緩和層１１との剥離力は、０．０２〜２Ｎ／２５ｍｍが好ましい。
【００２２】
図１Ａおよび図１Ｂの緩和層１１は、クッション層１２と剥離層１３の２層の積層体からなる。但し、これは一例であり、上記特定の圧縮率および粘着シートとの適切な剥離力を満たしていれば、単層のみにより構成したり、他の層をさらに積層することも可能である。
【００２３】
緩和層１１の厚さは、応力緩和が可能でシート層の変形を抑制できればよく、特に限定されないが、１０〜５００μｍが好ましく、２０〜３００μｍがより好ましい。厚さを１０〜５００μｍとすることで、応力を緩和して、変形をより効果的に抑制できる。また。適切な厚さであるためコスト面からも好ましい。
【００２４】
本発明の緩和層の圧縮率は、以下の方法により求めた値とする。
即ち、緩和層を直径２２．４ｍｍの円盤状に切り出し、これを１０枚重ねることで測定試料とする。この測定試料を２３℃５０％恒温恒湿室に２４時間以上静置する。その後、測定試料に第１荷重として３００ｇ／ｃｍ2をかけてから1分後の測定試料の厚さＴ１を計測する。次いでＴ１計測から連続してこの測定試料に第２荷重として１５００ｇ／ｃｍ2を追加して合計１８００ｇ／ｃｍ2をかけて1分後の厚さＴ２を計測する。そして、下記数式（１）より圧縮率を求める。
数式（１）      圧縮率（％）＝（Ｔ１−Ｔ２）／Ｔ１×１００
【００２５】
緩和層の圧縮率を高めるための素材として、例えば紙、不織布、発泡体、弾性ゲル、エラストマーが例示できる。前記紙は、例えばグラシン紙、上質紙、クラフト紙、アート紙、コート紙、合成紙等が挙げられる。前記発泡体は、例えばポリエチレン系樹脂、ポリプロピレン系樹脂、ポリウレタン系樹脂等が挙げられる。前記不織布は、例えばパルプ繊維、レーヨン繊維、麻繊維、繊維状ポリオレフィン系樹脂、繊維状ポリエチレンテレフタレート系樹脂等によって抄紙されたものが挙げられる。前記弾性ゲルは、例えばアクリル系樹脂、ウレタン系樹脂、シリコーン系樹脂等が挙げられる。前記エラストマーは、例えば天然ゴム、スチレンイソプレンブロック共重合体、スチレンブタジエンブロック共重合体、アクリルゴム、シリコーンゴム、ビニルエーテル共重合体、ウレタンゴム等が挙げられる。これらの素材のなかでも紙が好ましい。
【００２６】
緩和層１１は、クッション層１２のみにより構成することもできるが、剥離層１３を積層することが好ましい。剥離層１３を積層することにより、粘着シート２１との剥離力を適切にすることができる。
【００２７】
剥離層１３は、剥離性フィルムまたは剥離樹脂層が好ましい。剥離性フィルムは、粘着シートの粘着力により以下の通りに選択できる。例えば粘着力が高い場合は、表面にシリコーン処理、フッ素処理等の剥離処理が施されたフィルム（セパレーターともいう）が好ましい。一方、粘着力が低い場合は、ポリエチレンやポリエチレンテレフタレートなどの剥離処理が無いフィルムを使用できる。剥離樹脂層は、剥離性フィルムを使用せずに、シリコーン処理剤やフッ素処理剤等の剥離剤を緩和層に直接塗工することで形成できる。
【００２８】
粘着シート２１が、図１Ｂに示すような片面粘着型の場合、粘着剤層２２と接する剥離層１３の表面に、シリコーン処理、フッ素処理等の剥離処理を施すことが好ましい。また、粘着シート２１が図１Ａに示すような両面粘着型の場合、緩和層１１の外側主面に、シリコーン処理、フッ素処理等の剥離処理を施したフィルムや紙（セパレーターともいう）を積層することもできる。また、剥離層２４を設けずに第２粘着剤層２２ｂを最表層とする場合には、粘着シート表面と緩和層１１の表面１１Ｂとが、積層シート１０を巻き取る際に密着して、積層シート１０を巻き出すときの剥離力が過剰になることを防止するために、緩和層１１の表面１１Ｂにシリコーン処理、フッ素処理等の剥離処理を施してもよい。
【００２９】
前記剥離性フィルムを緩和層１１に接着する方法は特に限定されないが、公知の接着剤、両面粘着テープまたはキャスト粘着テープを使用する方法が好ましい。
【００３０】
緩和層１１のより好ましい態様として、剥離層１３として剥離性フィルムを、クッション層１２として紙を使用する例が挙げられる。前記紙は、上質紙またはクラフト紙が好ましい。紙は雰囲気中の湿度の影響により伸縮する場合がある。そのためクッション層に紙を使用する場合、この伸縮により粘着テープに皺が生じることがあるため、伸縮を効果的に防止する観点から、紙にプラスチックスの樹脂層を形成することが好ましい。
【００３１】
積層シート１０は、巻取り芯材に巻き取るために、粘着シート２１と緩和層１１が、自然に剥離しない程度以上の密着性が必要である。具体的に剥離力は、０．０２Ｎ／２５ｍｍ以上であることが好ましい。剥離力の上限は粘着シートが変形しない程度であればよい。そこで剥離力は２Ｎ／２５ｍｍ以下が好ましい。なお剥離力は０．０５〜１．５Ｎ／２５ｍｍがより好ましい。剥離力が０．０２〜２Ｎ／２５ｍｍであることで、粘着シートを巻取るときに応力が加わったときにも、粘着シートに皺が入りにくく、かつ緩和層を剥がすときに粘着シートに剥離ダメージを与え難い。以上のように緩和層は、いわゆる合紙、または単なる剥離性シートとは異なる。
【００３２】
また、粘着シート２１と緩和層１１との厚さの関係は、緩和層２１の厚みが極端に粘着シート厚みを上回らないことが好ましい。粘着シート２１の厚さ（Ａ）と緩和層１１の厚さ（Ｂ）は、（Ａ）／（Ｂ）＝０．５〜１０が好ましく、１〜５がより好ましい。
【００３３】
前記剥離力の測定は、積層シートを２５ｍｍ幅、２００ｍｍ長さに切り出しして試料とする。そして、この試料の粘着シート側を変形しにくい板材、例えばアルミニウム板に両面粘着テープで固定した上で、緩和層１１を剥離速度３００ｍｍ／ｍｉｎ、剥離角１８０°で剥離することにより行う。なお剥離力は、ＪＩＳ−Ｚ０２３７に準拠して温度２３℃、湿度５０％ＲＨ雰囲気下で測定する。
【００３４】
本発明の巻取りロールの粘着シートに変形が生じたか否かを評価する方法は、例えば、巻取り芯材の巻き付けた端部から１ｍ毎に粘着シートを切り取って試料とし、その試料の背後に設置した電球等からに光を光源として、試料に筋やムラが生じた箇所の端部からの長さにより粘着シートの変形を評価することができる。
【００３５】
本発明の巻取りロールの粘着シートを例えば、内部に光源を設置した光透過看板に使用する場合は、粘着シートに生じた斑がその視認性を低下させ、商品性を損なう可能性がある。この視認性を評価する方法は、例えば、巻取り芯材の巻き付けた端部から９０ｍの位置で粘着シートを切り取り、厚さ２ｍｍのアクリル板に貼り付けた積層板を試料として、その試料の背後に設置した電球等からの光を光源として、試料に斑が生じているか否かで評価することができる。
【００３６】
本発明の巻取り芯材は特に限定されないが、例えば紙管、金属管、プラスチック管が例示できる。一般に印刷機、塗工機、成形機、抄しゃ機等の製造装置に付随する巻取り装置で使用される横幅方法に長い管である。前記巻取り芯材は、一般的に直径１〜４０ｃｍ程度が好ましい。また巻取り芯材の横幅は、巻取り装置に設置できる幅であればよく特に限定されない。一般的には２ｍｍ〜６ｍ程度である。
【００３７】
積層シート１０は、その先端部を巻取り芯材に押し当てつつ巻き取ることで、巻取りロールを得ることができる。図２に、本発明の巻取りロールの部分拡大説明図を示す。巻取りロール３０は、巻取り芯３１に積層シート１０が巻き付けられた構成を成す。積層シート１０は、緩和層１１を下側に、粘着シート２１を上側になるように巻き付けている。図２の例とは反対に、積層シートの粘着シート２１を下側にしてもよい。
【００３８】
従来、粘着シートを巻取り芯材に巻き取る際に段差部分により、基材フィルムおよび粘着剤層が変形し、粘着シートの歩留まりが低下するという問題があった。しかしながら、本発明の積層シートによれば、図２に示すように、積層シート１０の巻き始めの先端部分に積層シート１０を巻き重ねることによって生じる段差部分を、厚み方向において圧縮が可能な緩和層１１を設けることによって縮小している。その結果、粘着シートの変形を最小限に抑制できる。
【００３９】
積層シート１０の別の巻取り方法として、積層シート１０の先端部を、接着性部材を使用して巻取り芯材に固定して巻き取る方法も例示できる。接着性部材には両面粘着テープ、キャスト粘着テープ、片面粘着テープがある。第１の方法として、積層シート１０の緩和層１１Ｂ面の先端部を、両面粘着テープを使用して巻取り芯材に固定する方法が例示できる。また、第２の方法として、積層シート１０の粘着シート２１を下側にし、その先端部を、粘着テープを使用して巻取り芯材と固定する方法が例示できる。接着性部材を使用する場合、図２の段差構造が粘着テープの厚み分だけ大きくなるが、緩和層１１を設けることによって、厚み方向において圧縮を促し、段差を縮小することができる。
【００４０】
また、従来、マーキングフィルムやインクジェット受像層付き粘着シートの用途に用いる場合、例えば内部に光源を設置した光透過型看板に使用した場合、斑（uneven）が生じることがあった。当該斑があると、内部の光により斑が明確に視認できるため、美観が重要なこれら用途では商品価値が損なわれてしまうという問題があった。しかしながら、本発明の積層シートによれば、緩和層１１を用いることにより上記変形を抑制して斑等が視認されるのを抑制できる。
【００４１】
また、本発明の巻取りロールによれば、巻取り芯材に段差加工を必要とせず、弾性層やカバーの設置を要さないので、製造工程の簡便化を図ることができる。また、作業者の安全性に優れる。本発明によれば、積層シートの巻取りはじめに由来する段差に起因する段差部分を緩和層により緩和することで、段差に由来する粘着シートの変形を抑制し、粘着シートの歩留まりを向上できるので、長尺シートを巻き取る巻取りロールにおいて特に好適である。
【００４２】
なお、上記実施形態は、本発明の一形態であり、本発明の趣旨に合致する限り、他の実施形態も本発明の範疇に含まれる。
【実施例】
【００４３】
以下、実施例により、本発明をさらに詳細に説明するが、本発明はこれらにより何ら限定されるものではない。なお実施例は、全て、長さ１００ｍ、幅１０００ｍｍの積層シートが巻き取られた巻取りロールが得られるように行った。
また、剥離性フィルムとして厚さ２５μｍのポリエチレンテレフタレートシートの片側に剥離力が異なるシリコーン樹脂で剥離処理した剥離性フィルムを用意した（Ｙ１（軽剥離力）、Ｙ２（中軽剥離力）、Ｙ３（中剥離力）、Ｙ４（重剥離力））。
【００４４】
＜実施例１＞
剥離性フィルム（Ｙ１）の剥離処理非形成面にアクリル系粘着剤を塗工して乾燥厚さ１５μｍの粘着剤層（５１）を形成した。この粘着剤層（５１）にクッション層として圧縮率６．６％、厚さ７５μｍのクラフト紙（１）を貼り合せることで緩和層（ａ１）を得た。
得られた緩和層（ａ１）の剥離処理面アクリル系粘着剤を塗工して乾燥厚さ４０μｍの粘着剤層（６１）を形成した。この粘着剤層に長さ２００ｍ、幅１０００ｍｍ、厚さ１００μｍのポリエチレンテレフタレートシート（Ｘ１）に貼合せた。
別途、長さ２００ｍの前記剥離性フィルム（Ｙ１）の剥離処理面にアクリル系粘着剤を塗工して乾燥厚さ４０μｍの粘着剤層（７１）を形成した。この粘着剤層（７１）を前記ポリエチレンテレフタレートシート（Ｘ１）に貼り合わせることで、積層シート（ｂ１）を得た。
得られた積層シート（ｂ１）のうち１００ｍを、横幅１０５０ｍｍ、内径７６．５ｍｍ、外径９２．５ｍｍのアクリロニトリル・ブタジエン・スチレン（ＡＢＳ）樹脂製のプラスチック管に、厚さ５μｍのポリエチレンテレフタレートフィルムを芯材として厚さ５μｍの粘着剤層を有する両面粘着テープを貼り付けた部分に、当該積層シートの先端部を固定しつつ巻取り、巻取りロール（ｃ１）を得た。
粘着シートと緩和層との剥離力、巻取り芯材段差跡による不良ｍ数、および面全体のムラに関する評価結果を表２に示した。
【００４５】
＜実施例２＞
クラフト紙（１）に代えて、片面にポリエチレン樹脂を厚さ３０μｍ積層した圧縮率３．６％、総厚さ９５μｍのクラフト紙（２）を使用し、前記ポリエチレン樹脂非積層面に粘着剤層（５１）を形成した以外は実施例１と同様に行うことで巻取りロール（ｃ２）を得た。
【００４６】
＜実施例３＞
ポリエチレンテレフタレート（Ｘ１）に代えて、厚さ１８８μｍのポリエチレンテレフタレートシート（Ｘ２）を使用した以外は実施例２と同様に行うことで巻取りロール（ｃ３）を得た。
【００４７】
＜実施例４＞
剥離性フィルム（Ｙ１）に代えて剥離性フィルム（Ｙ２）を用い、クラフト紙（２）に代えて、片面にポリエチレン樹脂を厚さ３０μｍ積層した圧縮率３．１％、総厚さ６５μｍのクラフト紙（３）を使用し、（３）のポリエチレン樹脂非積層面に粘着剤層（５１）を形成した以外は実施例３と同様に行うことで巻取りロール（ｃ４）を得た。
【００４８】
＜実施例５＞
剥離性フィルム（Ｙ１）に代えて剥離性フィルム（Ｙ２）を用い、クラフト紙（１）に代えて、圧縮率２．６％、厚さ８８μｍの上質紙（４）を使用した以外は実施例１と同様に行うことで巻取りロール（ｃ５）を得た。
【００４９】
＜実施例６＞
ポリエチレンテレフタレート（Ｘ１）に代えて、厚さ５０μｍのポリエチレンテレフタレートシート（Ｘ３）を使用した以外は実施例５と同様に行うことで巻取りロール（ｃ６）を得た。
【００５０】
＜実施例７＞
剥離性フィルム（Ｙ１）に代えて剥離性フィルム（Ｙ３）を用い、クラフト紙（２）に代えて、両面にそれぞれポリエチレン樹脂を厚さ３０μｍ積層した長さ２００ｍ、圧縮率２．１％、総厚さ９５μｍの上質紙（５）を使用した以外は実施例３と同様に行うことで巻取りロール（ｃ７）を得た。
【００５１】
＜実施例８＞
剥離性フィルム（Ｙ３）に代えて剥離性フィルム（Ｙ４）を用い、両面にそれぞれポリエチレン樹脂を積層した上質紙（５）に代えて、圧縮率１１．３％、厚さ３７μｍのマニラ麻繊維不織布（６）を使用した以外は実施例７と同様に行うことで巻取りロール（ｃ８）を得た。
【００５２】
＜実施例９＞
不織布（６）に代えて、圧縮率１１．１％、厚さ１００μｍの繊維状ポリエチレンテレフタレート樹脂繊維不織布（７）を使用した以外は実施例８と同様に行うことで巻取りロール（ｃ９）を得た。
【００５３】
＜実施例１０＞
クラフト紙（１）に代えて、圧縮率９．５％、厚さ１００μｍのポリウレタン樹脂発泡体（８）を使用し、粘着剤層（５１）を形成した以外は実施例１と同様に行うことで巻取りロール（ｃ１０）を得た。
【００５４】
＜実施例１１＞
クラフト紙（２）に代えて、圧縮率１２．４％、総厚さ１００μｍのポリウレタン樹脂系ゲル（９）を使用し、粘着剤層（５１）を形成した以外は実施例３と同様に行うことで巻取りロール（ｃ１１）を得た。
【００５５】
＜実施例１２＞
剥離性フィルム（Ｙ１）の剥離処理非形成面にアクリル系粘着剤を塗工して乾燥厚さ８０μｍの粘着剤層（５２）を形成した、この粘着剤層（５２）に厚さ６μｍのポリエチレンテレフタレートシート（Ｘ４）を積層させて、圧縮率１．８％、総厚さ１１１μｍの緩和層（ａ１２）を得た。
得られた緩和層（ａ１２）を用いた以外は実施例３と同様に行うことで巻取りロール（ｃ１２）を得た。
【００５６】
＜実施例１３＞
厚さ２５μｍのポリエチレンテレフタレートシート（Ｘ５）の片側面にアクリル系粘着剤を塗工して乾燥厚さ１５μｍの粘着剤層（５１）を形成した、この粘着剤層（５１）にクッション層として両面にそれぞれポリエチレン樹脂を厚さ３０μｍ積層した圧縮率２．２％、総厚さ１３０μｍの上質紙（１０）と貼り合せて緩和層（ａ１３）を得た。
厚さ１８８μｍのポリエチレンテレフタレートシート（Ｘ２）にアクリル系微粘着性粘着剤を塗工して乾燥厚さ１５μｍの粘着剤層（６２）を形成し得られた緩和層（ａ１３）と貼合せた。
別途、剥離性フィルム（Ｙ１）の剥離処理面にアクリル系粘着剤を塗工して乾燥厚さ４０μｍの粘着剤層（７１）を形成した。この粘着剤層（７１）を前記ポリエチレンテレフタレートシート（Ｘ２）に貼り合わせることで、積層シート（ｂ１３）を得た以外は実施例１と同様に行うことで巻取りロール（ｃ１３）を得た。
【００５７】
＜実施例１４＞
上質紙（１０）に代えて、両面にそれぞれポリエチレン樹脂を厚さ３０μｍ積層した圧縮率２．４％、総厚さ１８０μｍの上質紙（１１）を使用し、ポリエチレンテレフタレートシート（Ｘ２）の代わりにポリエチレンテレフタレートシート（Ｘ１）を使用し、乾燥厚さ４０μｍとした粘着剤層（７１）の代わりに乾燥厚さ２５μｍとした粘着剤層（７２）を形成した以外は実施例１３と同様に行うことで巻取りロール（ｃ１４）を得た。
【００５８】
＜実施例１５＞
ポリエチレンテレフタレートシート（Ｘ２）にアクリル系微粘着性粘着剤を塗工して乾燥厚さ１５μｍの粘着剤層（６２）を形成し、両面にそれぞれポリエチレン樹脂を厚さ３０μｍ積層した圧縮率２．２％、総厚さ１３０μｍの上質紙（１０）と積層することで緩和層（ａ１５）を得た。
別途、剥離性フィルム（Ｙ１）の剥離処理面にアクリル系粘着剤を塗工して乾燥厚さ４０μｍの粘着剤層（７１）を形成した。この粘着剤層（７１）をポリエチレンテレフタレートシート（Ｘ２）に貼り合わせることで、積層シート（ｂ１５）を得た以外は実施例１と同様に行うことで巻取りロール（ｃ１５）を得た。
【００５９】
＜実施例１６＞
クラフト紙（２）の代わりに両面にポリエチレン樹脂を厚さ３０μｍ積層し、ポリエチレン樹脂層の片側にシリコーン樹脂で剥離処理した圧縮率２．２％、総厚さ１３０μｍの上質紙（１２）を使用して緩和層（ａ１６）とした以外は実施例３と同様に行うことで巻取りロール（ｃ１６）を得た。
【００６０】
＜実施例１７＞
剥離性フィルム（Ｙ１）の剥離処理非形成面にアクリル系粘着剤を塗工して乾燥厚さ１０μｍの粘着剤層（５３）を形成し、この粘着剤層（５３）にクッション層として不織布（６）の代わりに圧縮率１０．９％、総厚さ３２μｍのパルプ繊維不織布（１４）を貼り合せることで緩和層（ａ１７）を得た。また、ポリエチレンテレフタレートシート（Ｘ２）の代わりに厚さ２５０μｍのポリエチレンテレフタレートシート（Ｘ６）を用いた以外は実施例８と同様に行うことで巻取りロール（ｃ１７）を得た。
【００６１】
＜比較例１＞
クラフト紙（１）に代えて、圧縮率１．３％、厚さ６０μｍの2軸延伸ポリプロピレン樹脂シート（１５）を使用し、この片面側に粘着剤層（５１）を形成した以外は実施例１と同様に行うことで巻取りロール（ｃ２１）を得た。
【００６２】
＜比較例２＞
２軸延伸ポリプロピレン樹脂シート（１５）に代えて、圧縮率２８．５％、厚さ１０５μｍのポリエチレン樹脂発泡体シート（１６）を使用し、この片面側に粘着剤層（５１）を形成した以外は比較例１と同様に行うことで巻取りロール（ｃ２２）を得た。
【００６３】
＜比較例３＞
緩和層を使用せず、粘着剤層（６１）のポリエチレンテレフタレートシート（Ｘ１）と接しない面に、剥離性フィルム（Ｙ１）の剥離処理面を貼り合わせた以外は実施例１と同様に行うことで巻取りロール（ｃ２３）を得た。
【００６４】
＜比較例４＞
剥離性フィルム（Ｙ１）に代えて、厚さ２５μｍのアルキッド樹脂で剥離処理した剥離性フィルム（Ｙ５）を用いた以外は比較例１と同様に行うことで巻取りロール（ｃ２４）を得た。
【００６５】
実施例１〜１７および比較例１〜４で得られた巻取りロールを下記に項目について評価した。
【００６６】
＜剥離力＞
得られた巻取りロールから積層シートを巻き出して、幅２５ｍｍ、長さ１００ｍｍの試料を作成した。この試料の緩和層を厚さ２ｍｍ、幅３０ｍｍ、長さ１１０ｍｍのステンレス板に両面テープに固定した。試料の粘着テープを剥離角１８０℃、剥離速度３００ｍｍで剥離力を測定した。なお剥離力はＪＩＳＺ−０２３７に準拠して２３℃−５０％ＲＨ雰囲気で測定した。
【００６７】
＜圧縮率＞
図３を使用して圧縮率の測定方法を示す。試料台９に緩和層を直径２２．４ｍｍの円盤状に切り出し、これを１０枚重ねて測定試料２として設置した。直径５ｍｍの円柱３に第１荷重４および第２荷重５は、円柱３に設けた落下防止ストッパーでそれぞれ固定している。その第１荷重４は荷重抑え６で、また第２荷重５は荷重抑え７を使用して円柱３に荷重が係らない状態で準備する。
圧縮率測定は、円柱３の下端を測定試料２に接触させた状態で、荷重抑え６を取り、第１荷重４が円柱３に加わる（荷重：３００ｇ／ｃｍ2）。その１分後の測定試料の厚さ（Ｔ１）を測定する。次いで第１荷重をかけてから１分後に荷重抑え７を取り第２荷重５が円柱３に加わる（荷重：１５００ｇ／ｃｍ2）。第２荷重をかけてから１分後に測定試料の厚さ（Ｔ２）を測定する。Ｔ１およびＴ２の測定は円柱の上方に設置したレーザー変位計１を使用して、各測定時間で円柱３の上端の位置変動８から求めた。圧縮率は、下記数式（１）で求めた。
数式（１）      圧縮率（％）＝（Ｔ１−Ｔ２）／Ｔ１×１００
【００６８】
＜歩留まり＞
得られた巻取りロールから積層シートを巻き出して、巻取り芯材の巻き付けた端部から１ｍ毎に１００ｃｍ四方の積層シートを切り取り試料とする。この試料から緩和層を剥がし、目視で粘着シートに変形が確認できた端部からの長さを歩留まりとする。この歩留まり評価は、数値が少ないほど良好である。
【００６９】
＜視認性＞
得られた巻取りロールから積層シートを１０ｍ巻き出し１００ｃｍ四方を切り取り試料とする。この試料から緩和層を剥がし厚さ２ｍｍのＰＭＭＡ板（アクリル板）に貼り付けた積層板に対して、当該積層板の背後に設置した電球から光を当てることで、試料に斑が生じるか否か評価した。評価基準は以下の通りである。
○：積層板に斑が無い。
△：積層板にわずかに斑がある。
×：積層板に斑がある。実用不可。
【００７０】
【表１】
2014097889.tif 000003
【００７１】
【表２】
2014097889.tif 000004
【００７２】
本発明の巻取りロールは、粘着シートを巻取り芯材に巻き取った巻取りロールを用いる分野全般において好適に利用できる。特に長尺シートを巻取り芯材に巻き取った巻取りロールにおいて好適である。
【符号の説明】
【００７３】
１０：積層シート
１１：緩和層
１２：クッション層
１３：剥離層
２１：粘着シート
２２：粘着剤層
２３：基材フィルム
２４：剥離層
３０：巻取りロール
３１：巻取り芯材
【図１Ａ】
2014097889.tif 000005
【図１Ｂ】
2014097889.tif 000006
【図２】
2014097889.tif 000007
【図３】
2014097889.tif 000008